СТЕКЛЯННЫЕ КОНТЕЙНЕРЫ, ИМЕЮЩИЕ НАНЕСЕННОЕ ГИБРИДНОЕ ЗОЛЬ-ГЕЛЬ-ПОКРЫТИЕ

1. Способ нанесения покрытия на внешнюю поверхность стеклянного контейнера, который включает стадии:
(a) получения нагретого гибридного золя-геля, имеющего состав, включающий по меньшей мере один силан и по меньшей мере один растворитель, причем указанный гибридный золь-гель нагревают до температуры в диапазоне от 70 до 130°C;
(b) нанесения на внешнюю поверхность стекла стеклянного контейнера (10 или 110) покрытия из указанного нагретого гибридного золя-геля, причем указанную стадию нанесения покрытия проводят при температуре в диапазоне от 90 до 130°C; и
(c) нагревания указанной имеющей нанесенное покрытие внешней поверхности стекла стеклянного контейнера для сшивания указанного гибридного золя-геля и получения в результате на упомянутой внешней поверхности стекла стеклянного контейнера покрытия, содержащего более чем 90 масс.% материала на силикатной основе.
2. Способ по п.1, в котором указанный состав на стадии (a) включает от 50 до 60 масс.%, по меньшей мере, одного силана и от 40 до 50 масс.% по меньшей мере одного растворителя, а указанную стадию (c) нагревания проводят при температуре в диапазоне от 130 до 170°C и в течение периода времени в диапазоне от десяти минут до десяти часов.
3. Способ по п.1, в котором указанный состав на стадии (a) включает от 52 до 58 масс.% по меньшей мере одного силана и от 42 до 46 масс.% по меньшей мере одного растворителя, указанная температура на стадии (a) находится в диапазоне от 90 до 110°C, указанная температура на стадии (b) находится в диапазоне от 95 до 125°C, а указанную стадию (c) нагревания проводят при температуре в диапазоне от 140 до 160°C.
4. Способ по п.1, в котором указанный состав на стадии (a) включает приблизительно 56 масс.% по меньшей мере одного силана и приблизительно 44 масс.% по меньшей мере одного растворителя, указанная температура на стадии (a) составляет приблизительно 100°C, указанная температура на стадии (b) составляет приблизительно 110°C, а указанную стадию (c) нагревания проводят при температуре, составляющей приблизительно 150°C.
5. Способ по п.1, в котором указанный по меньшей мере один силан на стадии (a) включает по меньшей мере одного представителя, выбираемого из метилтриэтоксисилана, диметилдиэтоксисилана, фенилтриэтоксисилана, дифенилдиэтоксисилана, фенилтриметоксисилана, дифенилдиметоксисилана, 3-глицидоксипропилтриметоксисилана, 3-глицидоксипропилдиметоксиэтоксисилана, аминопропилметилдиметосилана, аминопропилтриметоксисилана, гамма-меркаптопропилтриметоксисилана или винилтриметоксисилана, и в котором указанный по меньшей мере один растворитель на стадии (a) включает по меньшей мере одного представителя, выбираемого из денатурированного этанола, безводного этанола, метанола, нормального пропанола, изопропанола, бутанола, диэтиленгликоля, ацетонов, метилэтилкетонов, триэтиленгликолей, винилпирролидонов, толуола, глицерина, фенола, бензилового спирта или диоксана.
6. Способ по п.1, в котором указанный по меньшей мере один силан на стадии (a) включает метилтриэтоксисилан и диметилдиэтоксисилан, и в котором указанный по меньшей мере один растворитель включает по меньшей мере одного представителя, выбираемого из денатурированного этанола или безводного этанола.
7. Способ по п.1, в котором указанный по меньшей мере один силан на стадии (a) включает фенилтриэтоксисилан и дифенилдиэтоксисилан, и в котором указанный по меньшей мере один растворитель включает безводный этанол.
8. Способ по п.1, в котором указанный по меньшей мере один силан на стадии (a) включает фенилтриметоксисилан и дифенилдиметоксисилан, и в котором указанный по меньшей мере один растворитель включает метанол.
9. Способ по п.1, в котором указанный состав на стадии (a) имеет массовое соотношение между силаном и растворителем в диапазоне от 1,5:1 до 1:1.
10. Способ по п.1, в котором указанный состав на стадии (a) имеет массовое соотношение между силаном и растворителем, составляющее приблизительно 1,3:1.
11. Способ по п.1, в котором указанный гибридный золь-гель допирован материалом, блокирующим ультрафиолетовое излучение, при этом материал, блокирующий ультрафиолетовое излучение, не наносят на отдельной стадии.
12. Способ по п.11, в котором указанный материал, блокирующий ультрафиолетовое излучение, представляет собой по меньшей мере одного представителя, выбираемого из оксида церия, диоксида титана, оксида цинка, оксида висмута или титаната бария.
13. Способ по п.1, в котором указанный гибридный золь-гель допирован по меньшей мере одним алкоксидом металла, который не наносят на отдельной стадии.
14. Способ по п.13, в котором указанный по меньшей мере один алкоксид металла представляет собой по меньшей мере одного представителя, выбираемого из алкоксида церия или диалкоксида титана.
15. Способ по п.1, в котором указанный по меньшей мере один силан включает по меньшей мере одного представителя, выбираемого из метилтриэтоксисилана, диметилдиэтоксисилана, фенилтриэтоксисилана, дифенилдиэтоксисилана, фенилтриметоксисилана, дифенилдиметоксисилана, 3-глицидоксипропилтриметоксисилана, 3-глицидоксипропилдиметоксиэтоксисилана, аминопропилметилдиметосилана, аминопропилтриметоксисилана, гамма-меркаптопропилтриметоксисилана или винилтриметоксисилана.
16. Способ по п.1, в котором указанный по меньшей мере один растворитель включает по меньшей мере одного представителя, выбираемого из денатурированного этанола, безводного этанола, метанола, нормального пропанола, изопропанола, бутанола, диэтиленгликоля, ацетонов, метилэтилкетонов, триэтиленгликолей, винилпирролидонов, толуола, глицерина, фенола, бензилового спирта или диоксана.
17. Стеклянный контейнер, изготовленный способом по п.1.